САМООЧИЩАЮЩАЯСЯ АНТИСМОГОВАЯ ПРОТИВОПЛЕСНЕВАЯ ФОТОКАТАЛИТИЧЕСКАЯ ПОРОШКООБРАЗНАЯ ВОДОРАЗБАВЛЯЕМАЯ КРАСКА

1. Фотокаталитическая порошкообразная краска, предназначенная для использования в разбавленном в воде виде, содержащая
- портланд-цемент, к которому подмешан фотокаталитический диоксид титана, измельченный до наночастиц, при этом размер упомянутых наночастиц диоксида титана меньше 5 нм,
- инертный известняк с максимальным размером зерен меньше, чем 100 мкм,
- целлюлоза с вязкостью ниже 1000 мПа·с,
- флюидизирующий агент,
- противовспенивающая присадка,
- виниловый полимер и
- пигменты,
а также по меньшей мере одну, а предпочтительно все из следующих добавок:
- метакаолин,
- муравьинокислый кальций и
- диатомовую землю.
2. Краска по п. 1, в которой упомянутый флюидизирующий агент является флюидизирующим агентом на основе многоосновной карбоновой кислоты, а упомянутый виниловый полимер является гидрофобизированным виниловым полимером, при этом ингредиенты краски содержатся в массовых соотношениях, показанных в помещаемой ниже таблице:
3. Краска по п. 2, в которой упомянутые пигменты покрыты пленкой на основе целлюлозы, которая является растворимой при контакте с водой, высвобождая при растворении пигмент, при этом время упомянутого растворение пленки в воде составляет меньше двух секунд, предпочтительно - меньше одной секунды.
4. Краска по п. 3, в которой упомянутые пигменты выполнены в виде гранул размером от 200 мкм до 500 мкм.
5. Способ приготовления порошкообразной краски, разбавляемой водой, содержащий операции отмеривания по отдельности следующих ингредиентов:
- белый портланд-цемент, смешанный с находящимся в состоянии наночастиц фотокаталитическим диоксидом титана,
- инертный известняк с максимальным размером зерен меньше, чем 100 мкм,
- метакаолин,
- муравьинокислый кальций и
- диатомовая земля,
при этом указанные ингредиенты используют в следующих процентных (по массе) соотношениях:
причем способ включает операцию загрузки указанных ингредиентов в смеситель вместе с другими ингредиентами, такими как целлюлоза с вязкостью ниже 1000 мПа·с, виннокаменная кислота, флюидизирующий агент на основе многоосновной карбоновой кислоты, гидрофобизированный виниловый полимер, противовспенивающая присадка, целлюлоза с низкой вязкостью и пигменты, при этом упомянутый смеситель содержит по меньшей мере одну перемешивающую лопасть и турбуляторы, и осуществляют перемешивание ингредиентов на первой стадии только с помощью упомянутой перемешивающей лопасти до достижения первичного состояния грубого смешивания, а на последующей второй стадии перемешивания в процесс перемешивания включают также внутренние турбуляторы смесителя для достижения более тщательного смешивания ингредиентов, в том числе их тончайших фракций, при этом на упомянутые первую и вторую стадии перемешивания затрачивают времени поровну.
6. Краска, полученная способом по п. 5.